(57)【要約】【課題】  本発明は、沈降シリカの新規な製造方法を提供するものである。更に詳しくは、製紙用填料、塗工紙製造用顔料、エラストマー補強用充填剤、薬品担体などの広範囲の用途に用いられている沈降シリカの新規な製造方法を提供する。【解決手段】  アルカリ金属珪酸塩に酸性化剤を反応させて沈降シリカを製造する方法であって、反応釜に水又は沈降珪酸のスラリーを仕込み、攪拌しながら、ｐＨ緩衝剤およびアルカリ金属珪酸塩を含む水溶液と、酸性化剤を含む水溶液とを同時に添加し、混合物のｐＨを６〜８に維持しながら反応させてシリカを沈降させることを特徴とする沈降シリカの製造方法である。【選択図】  図１
2008254956.tif 000002
【特許請求の範囲】
【請求項１】
アルカリ金属珪酸塩に酸性化剤を反応させて沈降シリカを製造する方法であって、反応釜に水又は沈降珪酸のスラリーを仕込み、攪拌しながら、ｐＨ緩衝剤およびアルカリ金属珪酸塩を含む水溶液と、酸性化剤を含む水溶液とを同時に添加し、混合物のｐＨを６〜８に維持しながら反応させてシリカを沈降させることを特徴とする沈降シリカの製造方法。
【請求項２】
酸性化剤の量が、アルカリ金属珪酸塩を中和するのに要する理論量の１００％〜１１０％である請求項１記載の沈降シリカの製造方法。
【請求項３】
ｐＨ緩衝剤の量が、酸性化剤の１モル％〜３０モル％である請求項１又は請求項２のいずれかに記載の沈降シリカの製造方法。
【請求項４】
ｐＨ緩衝剤がｐＫａ値として６〜８を有する酸の水溶性塩である請求項１〜３のいずれかに記載の沈降シリカの製造方法。
【請求項５】
ｐＨ緩衝剤がアルカリ金属炭酸塩及び／又はアルカリ金属炭酸水素塩である請求項４記載の沈降シリカの製造方法。
【請求項６】
シリカを沈降させるときの温度が５℃〜５０℃である請求項１〜５のいずれかに記載の沈降シリカの製造方法。
【発明の詳細な説明】
【技術分野】
【０００１】
本発明は、沈降シリカの新規な製造方法に関するものである。更に詳しくは、製紙用填料、塗工紙製造用顔料、エラストマー補強用充填剤、薬品担体などの広範囲の用途に用いられている沈降シリカの新規な製造方法に関する。
【背景技術】
【０００２】
沈降シリカは広範囲の用途に使用されており、古くから工業的に大量生産されている。沈降シリカの製造は基本的には珪酸ナトリウムなどの水溶性珪酸塩の水溶液を酸性化剤で中和することにより行われる。しかし、中和条件を工夫しないとシリカが粒子として沈降せず、寒天状の珪酸のゲルを生じ、これから工業製品として有用な形態に精製することは著しく手間とコストを要する。そのため、ゲル化を回避し、なおかつ生産性の高い方法が種々工夫されてきた。
【０００３】
例えば特許文献１では、ＳｉＯ２濃度１０〜１００ｇ／ｌの珪酸ナトリウム水溶液に酸を添加する方法に於いて、温度、ＳｉＯ２濃度、アルカリ金属塩濃度を調整して、比表面積が２５〜２００ｍ２／ｇのシリカが沈殿するようにし、かつ酸の添加量は反応混合物のｐＨが５以上、好ましくは７以上になるように調整する製造方法が開示されている。酸としては炭酸が使用されており、２４時間かけて製造する例が示されている。
【０００４】
特許文献２、特許文献３では、アルカリ金属珪酸塩水溶液の酸性化を少なくとも二回に分けて行い、かつ前段の酸性化段階においてはアルカリ金属珪酸塩水溶液のＳｉＯ２／Ｎａ２Ｏのモル比を４〜８にするに必要な酸を比較的徐々に添加し、次いで常温〜１５０℃において反応液の粘度が最高となる範囲を過ぎてしまうまで中間熟成を行い、その後残余の所要量の酸を一挙に又は断続的に反応液中に添加して後段の酸性化を完成することを特徴とし、かくして得られたシリカ懸濁液を必要に応じて５０〜１５０℃において加熱処理し、水洗、ｐＨ調節などを行うことからなる微粉ケイ酸の製造法が開示されている。
【０００５】
上記の方法ではアルカリ金属珪酸塩水溶液に酸を添加していくため、シリカの生成反応はアルカリ側で行われる。特許文献１によればシリカの沈澱は理論酸量の５０〜７０％が加えられると殆ど完了するとされている。そのためシリカの生成反応は実質的にｐＨ９以上のアルカリ条件下で行われる。しかしながら珪酸モノマーが重合する速度はｐＨが中性に近い領域で最大になることが知られている（例えば、THE  CHEMISTRY  OF  SILICA,RALPH  K.ILER,Wiley-Interscience  Publication，p.513，Fig.5.16）。従って、沈降シリカの製造を中性領域で行うことができれば、生産性は向上し、またシリカの品質を上記の方法による沈降シリカと異なったものにできる可能性がある。
【０００６】
しかし、反応中のゲル化が起こりやすくなるため特別の工夫が必要である。例えば特許文献４では、
（１）反応において用いられるアルカリ金属珪酸塩の全量の内の一部を含む初期沈降物を形成させ、該沈降物中のＳｉＯ２として表わされる珪酸塩の濃度は２０g／未満であり、
（２）この初期沈降物に酸性化剤を、該初期沈降物中に存在するＭ２Ｏの量の少なくとも５％が中和されるまで添加し、
（３）この反応媒体に酸性化剤と残量のアルカリ金属珪酸塩とを、添加された珪酸塩の量（ＳｉＯ２として表わした量）／初期沈降物中に存在する珪酸塩の量（ＳｉＯ２として表わした量）の比が４より大きく且つせいぜい１００となるように、同時に添加することによって沈降を実施することを特徴とする沈降シリカの製造方法が開示されている。酸性化剤とアルカリ金属珪酸塩の同時添加の際のｐＨは７〜９が好ましいと報告されている。
【０００７】
特許文献５では、
（１）アルカリ金属−又はアルカリ土類金属珪酸塩及び／又は有機及び／又は無機塩基の水溶液をｐＨ７〜８．５で反応釜に前装入し、
（２）この前装入物に、撹拌下に５５〜９５℃で１０〜１２０分間、同時的に水ガラス及び酸性化剤を添加し、
（３）酸性化剤で約３．５のｐＨ値まで酸性にし、かつ
（４）ろ過し、かつ乾燥させることを特徴とする、沈降シリカの製法が開示されている。（２）の工程ではｐＨを７．５に制御することが実施例に記載されている。
【０００８】
特許文献４及び特許５では反応釜の液が攪拌されているところに、酸性化剤とアルカリ金属珪酸塩が同時添加されるため、中和によって混合物のｐＨは中性に近くなる。中和により生成した珪酸モノマーはその重合速度の速さにより逐次消費されるため混合物中の濃度が高くならず、その結果ゲル化が抑制される。
【０００９】
しかしながら、本発明者らの検討結果では、酸性化剤とアルカリ金属珪酸塩を同時添加し、かつｐＨを中性付近に精度よく保つことはかなり困難であった。図１に珪酸ナトリウム水溶液を塩酸で中和したときの中和曲線を示すが、よく知られているように中和点近傍でのｐＨの変化は非常に大きい。アルカリ金属珪酸塩を１００％中和したときのｐＨは約５であり、酸が少量でも過剰であるとｐＨは簡単に４以下に低下する。そのため、反応中のｐＨを中性付近に保つためには、酸性化剤とアルカリ金属珪酸塩両方の添加速度を適切な比率を保ちながら厳密に制御する必要があり、設備及び操業の負担が大きかった。また反応中のｐＨが４以下に低下すると、珪酸の重合速度が低下し、反応混合物の粘度上昇やゲル化などの好ましくない現象が起き易い。また、得られる沈降シリカの比表面積が変化するので、製造ロット毎の品質のバラツキが大きくなるという欠点もあった。
【００１０】
【特許文献１】特公昭３１−７２７５号公報
【特許文献２】特公昭３８−１７６５１号公報
【特許文献３】特開昭５１−２５２３５号公報
【特許文献４】特表平８−５０２７１６号公報
【特許文献５】特表２００５−５３４６０８号公報
【発明の開示】
【発明が解決しようとする課題】
【００１１】
本発明は、酸性化剤とアルカリ金属珪酸塩を同時添加する工程を含む沈降シリカ製造技術において、ｐＨの制御が困難である点を改善し、一定品質の沈降シリカが容易に得られる製造方法を提供しようとするものである。
【課題を解決するための手段】
【００１２】
前記したように、酸性化剤とアルカリ金属珪酸塩を同時添加し、かつｐＨを中性付近に精度よく保つことは中和点付近でのｐＨ変動が急であるために大規模な生産設備では困難である。そのためか、特許文献４の方法では同時添加工程における酸性化剤の添加を、アルカリ金属珪酸塩のＭ２Ｏの９２％を中和するのに必要な量にとどめている（以下、Ｍはアルカリ金属原子を表す。）。
本発明者らは、ｐＨの変動を抑制するためにｐＨ緩衝剤の利用を試みた。最初は特許文献５のように、前装入物に混合しておくことを試みたが、酸性化剤とアルカリ金属珪酸塩の同時添加が進むにつれｐＨ緩衝剤の濃度が減少していくため、同時添加が終了に近づくにつれｐＨの変動が大きくなった。そこで、ｐＨ緩衝剤をアルカリ金属珪酸塩水溶液に混合する方式に変更したところ、同時添加の全期間でｐＨが安定し本発明に至った。
【００１３】
本発明は以下の態様を含む。
（１）  アルカリ金属珪酸塩に酸性化剤を反応させて沈降シリカを製造する方法であって、反応釜に水又は沈降珪酸のスラリーを仕込み、攪拌しながら、ｐＨ緩衝剤およびアルカリ金属珪酸塩を含む水溶液と、酸性化剤を含む水溶液とを同時に添加し、混合物のｐＨを６〜８に維持しながら反応させてシリカを沈降させることを特徴とする沈降シリカの製造方法。
（２）  酸性化剤の量が、アルカリ金属珪酸塩を中和するのに要する理論量の１００％〜１１０％である（１）記載の沈降シリカの製造方法。
（３）  ｐＨ緩衝剤の量が、酸性化剤の１モル％〜３０モル％である（１）又は（２）のいずれかに記載の沈降シリカの製造方法。
（４）  ｐＨ緩衝剤がｐＫａ値として６〜８を有する酸の水溶性塩である（１）〜（３）のいずれかに記載の沈降シリカの製造方法。
（５）  ｐＨ緩衝剤がアルカリ金属炭酸塩及び／又はアルカリ金属炭酸水素塩である（４）記載の沈降シリカの製造方法。
（６）  シリカを沈降させるときの温度が５℃〜５０℃である（１）〜（５）のいずれかに記載の沈降シリカの製造方法。
【発明の効果】
【００１４】
本発明により、酸性化剤とアルカリ金属珪酸塩を同時添加する工程を含む沈降シリカ製造方法において、一定品質の沈降シリカを容易に得ることができる。製造された沈降シリカは、製紙用填料、塗工紙製造用顔料、エラストマー補強用充填剤、薬品担体などの広範囲の用途に使用しうる。
【発明を実施するための最良の形態】
【００１５】
本発明の沈降シリカの製造に用いる反応釜は攪拌機と加熱装置を備えたものであれば良く、その形状、大きさ、材質は問わない。攪拌機は通常、攪拌羽根をモーターで回転させて、反応釜内部の液を攪拌する方式が一般的である。ただし、これに限定されるものではなく、反応釜内部の液をポンプで外部に取り出し、再度反応釜に循環させる方式でも構わない。加熱方式は、反応釜内部に蒸気を直接吹き込む方式や、反応釜外部から蒸気や電熱によって加熱する方式でも良い。
【００１６】
本発明の製造方法では、まず反応釜に水又は沈降珪酸のスラリーを仕込む。この仕込み液は、添加されるアルカリ金属珪酸塩と酸性化剤の濃度を下げ、かつ速やかに混合するのを助ける役割を果たす。最初の仕込み液がない場合、アルカリ金属珪酸塩と酸性化剤の同時添加の初期に攪拌による混合が困難であるし、アルカリ金属珪酸塩と酸性化剤濃度が高くなってゲル化しやすい。仕込み液はｐＨ６〜７の水が好ましいが、製造済みの沈降珪酸スラリーでも良い。この場合、沈降珪酸の製造後に反応釜からすべての沈降珪酸スラリーを取り出さず、一部を残して次の製造の仕込み液とすることもできる。
【００１７】
仕込み液の量は反応中の粘度により適宜調整すれば良いが、目安としてはアルカリ金属珪酸塩を添加し終わったときの反応混合物中のＳｉＯ２濃度がおよそ１％〜１０％に調整すれば良い。
【００１８】
アルカリ金属珪酸塩としては、ＳｉＯ２／Ｍ２Ｏ（但し、Ｍはアルカリ金属原子を表す）モル比として２〜４程度のナトリウム水ガラスを用いるのが価格も安く好ましいが、これに限定されるものではなく、オルト珪酸ナトリウム及びメタ珪酸ナトリウムなど市販工業製品として入手できるものを単独あるいは併用して使用することもできる。またカリウム塩も同様に使用可能である。
【００１９】
次に、このアルカリ金属珪酸塩水溶液にｐＨ緩衝剤を混合する。
ｐＨ緩衝剤としては、ｐＨ６〜８の間で緩衝効果を発揮するものであれば良い。
そのためには６〜８のｐＫａ値を有する酸のアルカリ金属塩が好ましい。多塩基酸の場合、複数のｐＫａを有するが、６〜８の範囲のｐＫａを１つ有していれば良い。
具体的には、炭酸（６．４）リン酸（７．２）、メタリン酸（６．６）、マレイン酸(６．２)が挙げられるが、価格が安価な炭酸塩又は炭酸水素塩が好ましい。
【００２０】
ｐＨ緩衝剤とアルカリ金属珪酸塩を含む水溶液において、ＳｉＯ２濃度は２％〜３０％が好ましく、より好ましくは５％〜１５％である。ＳｉＯ２濃度が２％未満では沈降シリカの生産性が低下するおそれがある。また３０％より大きい場合には、水溶液粘度が著しく上昇し、正確な添加速度を維持することが困難となる。ｐＨ緩衝剤の量は酸性化剤の１モル％〜３０モル％に相当する量が好ましい。１モル％未満ではｐＨの緩衝効果が不足し、３０モル％より大きい場合には消費されずに余る量が増えるので不経済である。
【００２１】
酸性化剤としては、ｐＨを６以下に下げうる物質であれば、無機・有機を問わず使用できる。例えば、塩酸、臭化水素酸、ヨウ化水素酸、硝酸、硫酸、スルホン酸（メタンスルホン酸、エタンスルホン酸、ベンゼンスルホン酸、トルエンスルホン酸など）、リン酸、メタリン酸、カルボン酸（ギ酸、酢酸、プロピオン酸、乳酸、クエン酸、酒石酸、リンゴ酸、コハク酸、アジピン酸、マレイン酸、フマル酸、安息香酸、フタル酸、テレフタル酸、サリチル酸など）などが挙げられる。また、強酸の酸性塩や、強酸と弱塩基の塩、例えば硫酸アルミニウム、塩化アンモニウム、硫酸アンモニウムなども使用できる。好ましくは、硫酸または塩酸である。酸性化剤の濃度に限定は無いが、０．５モル／リットル未満では添加すべき酸性化剤を含む水溶液の体積が増えるので、仕上がりの沈降シリカ濃度が下がって生産性が低下するおそれがある。最も用いられている硫酸の場合には５０〜１５０ｇ／リットルが好ましい。
【００２２】
上記のごとく準備した仕込み液の中に、仕込み液を絶えず攪拌しながら、ｐＨ緩衝剤とアルカリ金属珪酸塩を含む水溶液と、酸性化剤を含む水溶液を同時に添加する。この時、混合物のｐＨは６〜８に維持するように調整する。この範囲に調整することにより、珪酸モノマーの高い重合速度が維持され、効率的に沈降シリカが生産できる。添加する速度は生産する沈降シリカの品質、または同時添加中の反応混合液の粘度上昇による攪拌機の負荷などにより適宜選択すれば良いが、目安としては１０分〜１２０分程度である。
【００２３】
同時添加を行う時の温度は５℃から１００℃の任意の温度で行い得るが、５〜５０℃で行うと、比表面積が大きい沈降シリカを得やすく、インクジェット記録紙製造用として好ましい。ただし、５℃未満になると珪酸モノマーの重合速度が低下しすぎ、ゲル化しやすくなる虞れがある。
【００２４】
同時添加を行う途中で、添加を中断し熟成を促進することは好ましい。熟成工程は複数回行っても良く、同時添加終了後に熟成を行うことも好ましい。
【００２５】
上記の工程によって沈降珪酸を含むスラリーが得られ、そのまま利用することもできる。或いはろ過、濃縮、洗浄、乾燥、粉砕、分級などを任意に行って利用することもできる。エラストマー補強用充填剤用途には沈降珪酸中のアルカリ金属分を下げることが好ましく、同時添加終了後のスラリーｐＨを６以下、好ましくは２〜４に下げてから、洗浄するのが良い。またｐＨを下げる薬品として硫酸アルミニウムなどの酸性金属塩を用いると残留アルカリ金属分の減少を促進し、スラリー粘度を下げる効果もある。
【００２６】
ろ過、濃縮、洗浄方法は公知のものが使用できる。例えばフィルタープレス、ベルトフィルター、回転式真空フィルターなどが挙げられる。
【００２７】
乾燥方法は、従来公知の方法によって適宜実施することができる。中でも、スプレードライによる方法が好ましい。噴霧はノズル式噴霧器、加圧液体噴霧器又はダブル流体噴霧器を用いることができる。スプレードライを行う時の沈降シリカ濃度は１０質量％以上が好ましく、さらに好ましくは１５質量％以上である。
【実施例】
【００２８】
以下に、本発明の更に詳しい説明を実施例により行うが、本発明はそれらによって限定されるものではない。尚、％は質量％を意味する。
まず、実施例及び比較例に記載した物性の測定方法について、以下に説明する。
【００２９】
（比表面積、細孔容積測定方法）
マイクロメトリックス  ポアサイザ９３２０（（株）島津製作所製）を用いて、水銀圧入法により、比表面積、及び細孔容積を求めた。平均細孔径の測定は細孔の断面を円形として仮定して導かれた下記の式を用いて計算した。
Ｄ＝−４γＣＯＳθ／Ｐ
ただし、Ｄ：細孔直径、γ：水銀の表面張力、θ：接触角、Ｐ：圧力とする。水銀の表面張力は４８２．５３６ｄｙｎ／ｃｍとし、使用接触角は１３０°とし、高圧部測定（０〜３００００ｐｓｉａ、測定細孔径レンジ１０μｍ〜６ｎｍ）を行った。
【００３０】
（インクジェット記録紙製造法並びに評価方法）
沈降シリカ１０ｇに水を加えて濃度２０％のスラリーとし、直径０．８ｍｍのガラスビーズを加えてペイントシェーカー（（株）東洋精機製作所製）にて平均粒子径が２μｍに粉砕した。尚、平均粒子径の測定はレーザー散乱式粒度計（島津製作所製ＳＡＬＤ−２００Ｊ）で行った。
粉砕後のスラリー１００ｇに、８％ポリビニルアルコール水溶液（（株）クラレ製ＰＶＡ１１７）６０ｇ、１０％カチオン性樹脂水溶液（（株）センカ製、ユニセンスＣＰ１０１）１６ｇを加えて良く混合し、塗工用の塗料を作成した。
この塗料を坪量が１２７ｇ／ｍ２の上質紙に乾燥質量で１０ｇ／ｍ２になるように塗工し、１００℃で乾燥してインクジェット記録紙を作成した。
このインクジェット記録紙にキャノン社製インクジェットプリンターｉＰ ４１００の高品位専用紙モードによりブラックでベタ印字し、印字濃度をマクベスＲＤ９１４で測定した。
【００３１】
実施例１
水２８４．４ｇにｐＨ緩衝剤としての炭酸水素ナトリウム（関東化学（株）製、試薬特級）３．６ｇを溶解し、次に三号珪酸ナトリウム水溶液（東曹産業（株）製、ＳｉＯ２濃度２８．８％、Ｎａ２Ｏ濃度９．５％）３１２ｇを溶解して、ｐＨ緩衝剤とアルカリ金属珪酸塩を含む水溶液６００ｇを調製した。
次に水５５２．２ｇに９８％硫酸（関東化学（株）製、試薬特級）４７．８ｇを溶解し、希硫酸６００ｇを調製した。
三号珪酸ナトリウムに含まれるＮａ２Ｏは０．４７８モル、硫酸も０．４７８モルであり、三号珪酸ナトリウムに含まれるＮａ２Ｏを１００％中和できる量である。炭酸水素ナトリウムは０．０４３モルであり、硫酸の９モル％である。
攪拌羽根方式の攪拌機と温度計を備えた２リットルのガラス製反応釜中に、ｐＨ６．５の水３００ｇを仕込み、室温（２５℃）で攪拌を開始した。この反応釜に、ｐＨ緩衝剤とアルカリ金属珪酸塩を含む上記水溶液６００ｇをチューブポンプを用いて、１０ｇ／分の速度で、希硫酸も１０ｇ／分の速度で同時に添加を行った。同時添加を行っているときのｐＨは６．５〜６．９に維持された。添加終了後には混合物の温度は３７℃に上昇した。そのまま３０分攪拌を継続したあと、減圧濾過で沈降シリカをろ過し、ろ液の導電率が０．５ｍＳ／ｃｍになるまで水で洗浄して１０５℃の乾燥器で乾燥した。この沈降シリカの比表面積及び細孔容積を求め、インクジェット記録紙を製作してその品質を評価し、表１に示した。
実施例２
実施例１と同様の操作を行ったが中和用硫酸と炭酸水素ナトリウムの添加量を変更した。即ち、水２７９．６ｇに炭酸水素ナトリウム８．４ｇを溶解し、次に三号珪酸ナトリウム水溶液（ＳｉＯ２濃度２８．８％、Ｎａ２Ｏ濃度９．５％）３１２ｇを溶解して、ｐＨ緩衝剤とアルカリ金属珪酸塩を含む水溶液６００ｇを調製した。
次に水５４９．８ｇに９８％硫酸５０．２ｇを溶解し、希硫酸６００ｇを調製した。
三号珪酸ナトリウムに含まれるＮａ２Ｏは０．４７８モル、硫酸は０．５０２モルであり、三号珪酸ナトリウムに含まれるＮａ２Ｏの理論中和量に対し１０５％である。炭酸水素ナトリウムは０．１モルであり、硫酸の２０モル％である。
このｐＨ緩衝剤とアルカリ金属珪酸塩を含む水溶液と希硫酸を用いて、実施例１と同様に同時添加を行った。同時添加時のｐＨは６．３〜６．６に維持された。実施例１と同様にろ過、洗浄、乾燥行い、比表面積及び細孔容積を求め、インクジェット記録紙を製作してその品質を評価し、表１に示した。
【００３２】
実施例３
実施例２と同様の操作を行ったが、ｐＨ緩衝剤の種類と量を変更した。即ち、水２８４．３ｇに無水炭酸ナトリウム（関東化学（株）製、試薬特級）３．７ｇを溶解し、次に三号珪酸ナトリウム水溶液（ＳｉＯ２濃度２８．８％、Ｎａ２Ｏ濃度９．５％）３１２ｇを溶解して、ｐＨ緩衝剤とアルカリ金属珪酸塩を含む水溶液６００ｇを調製した。
次に水５４９．８ｇに９８％硫酸５０．２ｇを溶解し、希硫酸６００ｇを調製した。
三号珪酸ナトリウムに含まれるＮａ２Ｏは０．４７８モル、硫酸は０．５０２モルであり、三号珪酸ナトリウムに含まれるＮａ２Ｏの理論中和量に対し１０５％である。炭酸ナトリウムは０．０３５モルであり、硫酸の７モル％である。
このｐＨ緩衝剤とアルカリ金属珪酸塩を含む水溶液と希硫酸を用いて、実施例１と同様に同時添加を行った。同時添加時のｐＨは６．６〜６．７に維持された。実施例１と同様にろ過、洗浄、乾燥行い、比表面積、細孔容積、及び平均細孔径を求め、インクジェット記録紙を製作してその品質を評価し、表１に示した。
【００３３】
実施例４
実施例２と同様の操作を行ったが、ｐＨ緩衝剤の種類を変更した。即ち、水２７３．８ｇにリン酸水素二ナトリウム（関東化学（株）製、試薬特級）１４．２ｇを溶解し、次に三号珪酸ナトリウム水溶液（ＳｉＯ２濃度２８．８％、Ｎａ２Ｏ濃度９．５％）３１２ｇを溶解して、ｐＨ緩衝剤とアルカリ金属珪酸塩を含む水溶液６００ｇを調製した。
次に水５４９．８ｇに９８％硫酸５０．２ｇを溶解し、希硫酸６００ｇを調製した。
三号珪酸ナトリウムに含まれるＮａ２Ｏは０．４７８モル、硫酸は０．５０２モルであり、硫酸の量は三号珪酸ナトリウムに含まれるＮａ２Ｏの理論中和量に対し１０５％である。リン酸水素二ナトリウムは０．１モルであり、硫酸の２０モル％である。
このｐＨ緩衝剤とアルカリ金属珪酸塩を含む水溶液と希硫酸を用いて、実施例１と同様に同時添加を行った。同時添加時のｐＨは７．２〜７．５に維持された。実施例１と同様にろ過、洗浄、乾燥行い、比表面積及び細孔容積を求め、インクジェット記録紙を製作してその品質を評価し、表１に示した。
【００３４】
実施例５
実施例４と同様の操作を行ったが、反応温度を変更した。反応釜に仕込んだ水３００ｇをオイルバスで加熱し、７０℃にした。続いて７０℃を維持しながら実施例４と同じｐＨ緩衝剤とアルカリ金属珪酸塩を含む水溶液と、希硫酸を同時添加した。反応中のｐＨ（室温でのｐＨ）は７．３〜７．６に維持された。実施例１と同様にろ過、洗浄、乾燥行い、比表面積及び細孔容積を求め、インクジェット記録紙を製作してその品質を評価し、表１に示した。
【００３５】
実施例６
まず実施例２に従って沈降シリカスラリーを調製した。このスラリーを３００ｇだけ反応釜に残して仕込み水３００ｇの代わりとし、実施例２と同じ操作を再度行って沈降シリカを得た。この沈降シリカの比表面積及び細孔容積を求め、インクジェット記録紙を製作してその品質を評価し表１に示した。
【００３６】
比較例１
実施例１と同様の操作を行ったが、炭酸水素ナトリウムを用いなかった。即ち、水２８８ｇに三号珪酸ナトリウム水溶液（ＳｉＯ２濃度２８．８％、Ｎａ２Ｏ濃度９．５％）３１２ｇを溶解してアルカリ金属珪酸塩を含む水溶液６００ｇを調製して用いたこと以外は実施例２と同じ操作を行った。同時添加時のｐＨはチューブポンプの流量変動により３．６〜〜８．１の範囲で変動し、添加終了時には５．１となった。添加終了から３０分後にはスラリー粘度がかなり上昇し、ろ過が困難であった。
【００３７】
比較例２
実施例２と同様の操作を行ったが、炭酸水素ナトリウムを用いなかった。即ち、水２８８ｇに三号珪酸ナトリウム水溶液（ＳｉＯ２濃度２８．８％、Ｎａ２Ｏ濃度９．５％）３１２ｇを溶解してアルカリ金属珪酸塩を含む水溶液６００ｇを調製して用いたこと以外は実施例２と同じ操作を行った。同時添加時のｐＨは３．１であり、添加中に徐々に混合物の粘度が上昇し、添加終了から３０分後には流動性が無くなってしまい、以後の処理が行えなかった。
【００３８】
【表１】
2008254956.tif 000003
【００３９】
実施例１〜６が示しているように、ｐＨ緩衝剤をアルカリ金属珪酸塩水溶液に混合して使用することにより、同時添加時のｐＨを中性近くに安定して保つことができ、特に加熱しなくても沈降シリカを得ることができた。得られた沈降シリカはインクジェット記録紙製造に好適に用いることができた。反応温度を高くしても問題なく沈降シリカが得られたが、比表面積が小さくなり、インクジェット記録紙の印字濃度が低下傾向であった（実施例５）。ｐＨ緩衝剤を用いないで、沈降シリカの製造を試みたところ、スラリーが増粘したりゲル化し、工業的な沈降シリカ製造方法として不適当であった（比較例１、比較例２）。
【産業上の利用可能性】
【００４０】
本発明は沈降シリカを効率的に生産するのに有用である。製造される沈降シリカは既知の用途に用いうる。例えば、製紙用填料、塗工紙用顔料、エラストマー補強用充填剤、薬品担体などの広範囲の用途に用いられる。特に、インクジェット紙用顔料に好ましく用いられる。
【図面の簡単な説明】
【００４１】
【図１】図１はＳｉＯ２濃度が０．５％の三号珪酸ナトリウム水溶液１００ｇを０．５Ｍ塩酸で滴定したときのｐＨ変化を示している。この三号珪酸ナトリウム水溶液に含まれるＮａ２Ｏを１００％中和したときのｐＨは弱酸性の約５であり、中和点前後のｐＨ変化は非常に大きいことを示している。
【図１】
2008254956.tif 000004